(57)【特許請求の範囲】
【請求項１】
（Ａ）熱伝導性充填剤；
（Ｂ）下記一般式（１）：
【化１】
0006431248.tif 000014
（式中、
Ｒ１：炭素数１〜４のアルコキシシリル基を有する基、
Ｒ２：下記一般式（２）：
【化２】
0006431248.tif 000015
（式中、Ｒ４は、それぞれ独立して炭素数１〜１２の１価の炭化水素基であり、Ｙは、Ｒ１、Ｒ４及び脂肪族不飽和基からなる群より選択される基であり、ｄは２〜５００の整数である）で示されるシロキサン単位を有する基又は炭素数６〜１８の１価の炭化水素基、
Ｘ：それぞれ独立して炭素数２〜１０の２価の炭化水素基、
ａ及びｂ：それぞれ独立して１以上の整数、
ｃ：０以上の整数、
ａ＋ｂ＋ｃ：４以上の整数、
Ｒ３：それぞれ独立して、炭素数１〜６の１価の炭化水素基又は水素原子である）
で示される環状シロキサン化合物；
（Ｃ）下記一般式（３）：
Ｒ１１ｅＲ１２ｆＳｉ（ＯＲ１３）４−(ｅ＋ｆ)     （３）
（式中、Ｒ１１は独立に炭素数６〜１８のアルキル基であり、Ｒ１２は独立に非置換若しくは置換の炭素数１〜５の非環状の１価炭化水素基、非置換若しくは置換のシクロアルキル基、非置換若しくは置換のアリール基、又は非置換若しくは置換のアラルキル基であり、Ｒ１３は独立に炭素数１〜６のアルキル基であり、ｅは１〜３の整数であり、ｆは０〜２の整数であり、但しｅ＋ｆは１〜３の整数である）
で示されるアルコキシシラン化合物；
（Ｄ）１分子中に１個以上の脂肪族不飽和基を含有する直鎖状又は分岐状ポリオルガノシロキサン；
（Ｅ）１分子中にケイ素原子に結合した水素原子を２個以上有するポリオルガノハイドロジェンシロキサン；及び
（Ｆ）白金系触媒；
を含み、
（Ｂ）成分の配合量が（Ａ）成分１００質量部に対して０．０１〜２０質量部の範囲であり、（Ｃ）成分の配合量が（Ａ）成分１００質量部に対して０．０１〜１２質量部の範囲である、熱伝導性ポリシロキサン組成物。
【請求項２】
（Ｂ）成分と（Ｃ）成分との配合比率が、質量比で９５：５〜５５：４５の範囲である、請求項１記載の熱伝導性ポリシロキサン組成物。
【請求項３】
（Ａ）成分が、（Ａ−１）平均粒子径３０μｍ以上１５０μｍ以下の無機粒子２０〜７０質量％、（Ａ−２）平均粒子径１μｍ以上３０μｍ未満の無機粒子１〜５０質量％、及び（Ａ−３）平均粒子径０．１μｍ以上１μｍ未満の無機粒子１〜５０質量％を含む、請求項１又は２記載の熱伝導性ポリシロキサン組成物。
【請求項４】
更に、（Ｇ）シラザン化合物で化学処理されている煙霧質シリカを含み、その配合量が（Ｄ）成分１００質量部に対して０．１〜１０質量部である、請求項１〜３のいずれか一項記載の熱伝導性ポリシロキサン組成物。
【請求項５】
請求項１〜４のいずれか一項記載の熱伝導性ポリシロキサン組成物を硬化した、シリコーンゴム。
【請求項６】
請求項５記載のシリコーンゴムを含む、電子部品。
【発明の詳細な説明】
【技術分野】
【０００１】
本発明は、熱伝導性ポリシロキサン組成物に関する。
【背景技術】
【０００２】
電子機器は、年々高集積化・高速化しており、それに応じて熱対策のための放熱材料の需要が高まっている。放熱材料には付加反応硬化型のシリコーン樹脂組成物が多く用いられており、電子機器の放熱を必要とする部位に該組成物を塗布・硬化させて使用されている。ただし、シリコーン樹脂単体では熱伝導性を高めることはできないため、熱伝導性充填剤が併用される。熱伝導性充填剤として、シリカ粉、アルミナ、窒化ホウ素、窒化アルミニウム、酸化マグネシウム等に代表されるような、バインダーとなるシリコーン樹脂より熱伝導性の高い材料を添加することが知られている（特許文献１）。【０００３】
シリコーン樹脂組成物の熱伝導性を高めるためには熱伝導性充填剤をより高充填する必要がある。しかし、その充填性には流動性の悪化等を原因として限界がある。そのため、熱伝導性充填剤に表面処理を施して充填性を改善することが知られている（特許文献２）。一方、シリコーン樹脂組成物に煙霧質シリカを加えることによりチキソトロピー性を付与し、流動性をコントロールすることができることが知られている（特許文献３）。
【先行技術文献】
【特許文献】
【０００４】
【特許文献１】特開２００２−００３８３１号公報
【特許文献２】国際公開第２００５／０３０８７４号
【特許文献３】特開２００８−１５６５７８号公報
【発明の概要】
【発明が解決しようとする課題】
【０００５】
電子機器が幅広い分野に広がっていく中で、縦置き状態の電子部品や三次元的で複雑な形状なデバイス等に適用可能な放熱材料に対する需要が生じている。しかしながら、特許文献１及び２の付加反応硬化型のシリコーン樹脂組成物において、上記用途に使用可能とすべく、熱伝導性充填剤を高充填し、かつ、塗布性を維持しようとすると、塗布後の組成物のタレ落ちが発生し、加工性に劣るものであった。タレ落ちが発生しない組成物とすると、組成物の粘度が高くなり、塗布性が劣るものとなっていた。【０００６】
また、特許文献１及び２のシリコーン樹脂組成物に煙霧質シリカを添加することにより、塗布性及びタレ落ちの問題を解消しようとすると、煙霧質シリカの添加量は微量であるため、低粘度とチキソトロピー性のバランスを取ることが難しく、塗布性及びタレ落ちの両立は不十分であった。【０００７】
一方で、放熱材料には、経時での電子機器との密着性の変化に起因する放熱特性の低下を防止すべく、経時において硬度の変化が小さいことが要望されている。【０００８】
よって、本発明が解決しようとする課題は、低粘度であるため塗布性に優れ、塗布後のタレ落ちがなく、経時での硬さの変化が小さい熱伝導性ポリシロキサン組成物を提供することである。
【課題を解決するための手段】
【０００９】
本発明者らは、熱伝導性充填剤に対する表面処理剤及び添加剤に着目し、種々検討した結果、本発明に至った。
本発明の要旨は以下の通りである。【００１０】
（１）（Ａ）熱伝導性充填剤；
（Ｂ）下記一般式（１）：
【化１】
0006431248.tif 000002
（式中、
Ｒ１：炭素数１〜４のアルコキシシリル基を有する基、
Ｒ２：下記一般式（２）：
【化２】
0006431248.tif 000003
（式中、Ｒ４は、それぞれ独立して炭素数１〜１２の１価の炭化水素基であり、Ｙは、Ｒ１、Ｒ４及び脂肪族不飽和基からなる群より選択される基であり、ｄは２〜５００の整数である）で示されるシロキサン単位を有する基又は炭素数６〜１８の１価の炭化水素基、
Ｘ：それぞれ独立して炭素数２〜１０の２価の炭化水素基、
ａ及びｂ：それぞれ独立して１以上の整数、
ｃ：０以上の整数、
ａ＋ｂ＋ｃ：４以上の整数、
Ｒ３：それぞれ独立して、炭素数１〜６の１価の炭化水素基又は水素原子である）
で示されるシロキサン化合物；
（Ｃ）下記一般式（３）：
Ｒ１１ｅＲ１２ｆＳｉ（ＯＲ１３）４−(ｅ＋ｆ)     （３）
（式中、Ｒ１１は独立に炭素数６〜１８のアルキル基であり、Ｒ１２は独立に非置換若しくは置換の炭素数１〜５の非環状の１価炭化水素基、非置換若しくは置換のシクロアルキル基、非置換若しくは置換のアリール基、又は非置換若しくは置換のアラルキル基であり、Ｒ１３は独立に炭素数１〜６のアルキル基であり、ｅは１〜３の整数であり、ｆは０〜２の整数であり、但しｅ＋ｆは１〜３の整数である）
で示されるアルコキシシラン化合物；
（Ｄ）１分子中に１個以上の脂肪族不飽和基を含有するポリオルガノシロキサン；
（Ｅ）１分子中にケイ素原子に結合した水素原子を２個以上有するポリオルガノハイドロジェンシロキサン；及び
（Ｆ）白金系触媒；
を含む、熱伝導性ポリシロキサン組成物。【００１１】
（２）（Ｂ）成分と（Ｃ）成分との配合比率が、質量比で９５：５〜５５：４５の範囲である、（１）記載の熱伝導性ポリシロキサン組成物。【００１２】
（３）（Ａ）成分が、（Ａ−１）平均粒子径３０μｍ以上１５０μｍ以下の無機粒子２０〜７０質量％、（Ａ−２）平均粒子径１μｍ以上３０μｍ未満の無機粒子１〜５０質量％、及び（Ａ−３）平均粒子径０．１μｍ以上１μｍ未満の無機粒子１〜５０質量％を含む、（１）又は（２）記載の熱伝導性ポリシロキサン組成物。【００１３】
（４）更に、（Ｇ）シラザン化合物で化学処理されている煙霧質シリカを含み、その配合量が、（Ｄ）成分１００質量部に対して０．１〜１０質量部である、（１）〜（３）のいずれか一つに記載の熱伝導性ポリシロキサン組成物。【００１４】
（５）（１）〜（４）のいずれか一つに記載の熱伝導性ポリシロキサン組成物を硬化した、シリコーンゴム。【００１５】
（６）（５）記載のシリコーンゴムを含む、電子部品。
【発明の効果】
【００１６】
本発明により、低粘度であるため塗布性に優れ、塗布後のタレ落ちがなく、経時での硬さの変化が小さい熱伝導性ポリシロキサン組成物を提供することができる。
【発明を実施するための形態】
【００１７】
本発明は、（Ａ）熱伝導性充填剤；
（Ｂ）下記一般式（１）：
【化３】
0006431248.tif 000004
（式中、
Ｒ１：炭素数１〜４のアルコキシシリル基を有する基、
Ｒ２：下記一般式（２）：
【化４】
0006431248.tif 000005
（式中、Ｒ４は、それぞれ独立して炭素数１〜１２の１価の炭化水素基であり、Ｙは、Ｒ１、Ｒ４及び脂肪族不飽和基からなる群より選択される基であり、ｄは２〜５００の整数である）で示されるシロキサン単位を有する基又は炭素数６〜１８の１価の炭化水素基、
Ｘ：それぞれ独立して炭素数２〜１０の２価の炭化水素基、
ａ及びｂ：それぞれ独立して１以上の整数、
ｃ：０以上の整数、
ａ＋ｂ＋ｃ：４以上の整数、
Ｒ３：それぞれ独立して、炭素数１〜６の１価の炭化水素基又は水素原子である）
で示されるシロキサン化合物；
（Ｃ）下記一般式（３）：
Ｒ１１ｅＲ１２ｆＳｉ（ＯＲ１３）４−(ｅ＋ｆ)     （３）
（式中、Ｒ１１は独立に炭素数６〜１８のアルキル基であり、Ｒ１２は独立に非置換若しくは置換の炭素数１〜５の非環状の１価炭化水素基、非置換若しくは置換のシクロアルキル基、非置換若しくは置換のアリール基、又は非置換若しくは置換のアラルキル基であり、Ｒ１３は独立に炭素数１〜６のアルキル基であり、ｅは１〜３の整数であり、ｆは０〜２の整数であり、但しｅ＋ｆは１〜３の整数である）
で示されるアルコキシシラン化合物；
（Ｄ）１分子中に１個以上の脂肪族不飽和基を含有するポリオルガノシロキサン；
（Ｅ）１分子中にケイ素原子に結合した水素原子を２個以上有するポリオルガノハイドロジェンシロキサン；及び
（Ｆ）白金系触媒；
を含む、熱伝導性ポリシロキサン組成物である。
【００１８】
［（Ａ）成分］
（Ａ）成分の熱伝導性充填剤としては、一般的に公知の無機粒子が例示され、アルミナ、酸化マグネシウム、酸化亜鉛、シリカ（石英粉）、窒化ホウ素、窒化アルミニウム、炭化ケイ素、金属粉体、ダイヤモンド、水酸化アルミニウム、カーボンが挙げられる。特に好ましいものはアルミナ、酸化亜鉛、窒化アルミニウム又は炭化ケイ素である。これらの無機粒子としては、（Ａ）成分として利用可能なグレードのものであれば特に制限されず、市販のものを利用することができる。また、無機粒子としては、異なる化学種である複数種類のものを組み合わせて用いることもできる。なお、（Ａ）成分には、（Ｇ）シラザン化合物で化学処理されている煙霧質シリカを含まないものとする。
【００１９】
（Ａ）成分の平均粒子径に特に制限はないが、充填率及び熱伝導性ポリシロキサン組成物の粘度の観点から、平均粒子径が３００μｍ以下のものを用いることが好ましい。（Ａ）成分は、粒子径が相対的に大きな充填剤と、粒子径が相対的に小さな充填剤とを併用することが好ましい。複数種類の粒子径を有する充填剤を併用することによって、相対的に粒子径の大きい充填剤の間隙に相対的に粒子径の小さい充填剤が入り込み、より高充填が可能になる。中でも、（Ａ）成分が、（Ａ−１）平均粒子径３０μｍ以上１５０μｍ以下の無機粒子２０〜７０質量％、（Ａ−２）平均粒子径１μｍ以上３０μｍ未満の無機粒子１〜５０質量％、及び（Ａ−３）平均粒子径０．１μｍ以上１μｍ未満の無機粒子１〜５０質量％を含むと、作業性に優れ、低粘度かつ高熱伝導性の熱伝導性ポリシロキサン組成物が得られるため、好ましい。本発明者らは、（Ａ−１）成分と（Ａ−３）成分の２成分系で組成物を作製する場合に比べ、（Ａ−１）成分及び（Ａ−３）成分に加え、更に（Ａ−２）成分を添加し組成物を作製する場合には、各成分の粒子径の差が大きくなりすぎず、（Ｂ）及び（Ｃ）成分中への（Ａ）成分の混合効率がより向上し、均一な組成物が得やすくなり、組成物の粘度もより低くなりやすいことを見出した。
【００２０】
（Ａ−１）成分は、３０μｍ以上１５０μｍ以下の範囲に粒度分布のピークを有する。（Ａ−１）成分の平均粒子径が３０μｍ以上１５０μｍ以下であると、（Ａ）成分をポリシロキサン組成物中に高充填した場合でも、熱伝導性ポリシロキサン組成物の粘度を低く、かつ、熱伝導性を高めやすくなる。（Ａ−１）成分の平均粒子径は、より好ましくは５０μｍ以上１２０μｍ以下、特に好ましくは６０μｍ以上１００μｍ以下である。
【００２１】
（Ａ−２）成分は、１μｍ以上３０μｍ未満の範囲に粒度分布のピークを有する。（Ａ−２）成分の平均粒子径が１μｍ以上３０μｍ未満であると、（Ａ−１）〜（Ａ−３）成分を（Ｂ）及び（Ｃ）成分中へ混合した場合の混合効率がより向上し、均一な組成物を得やすく、該組成物の粘度もより低くなりやすい。（Ａ−２）成分の平均粒子径は、より好ましくは１μｍ以上２０μｍ以下、更に好ましくは２μｍ以上１５μｍ以下、特に好ましくは３μｍ以上１０μｍ未満である。（Ａ−２）成分の平均粒子径は、１μｍ以上１０μｍ以下であることもできる。
【００２２】
（Ａ−３）成分は、０．１μｍ以上１μｍ未満の範囲に粒度分布のピークを有する。（Ａ−３）成分の平均粒子径が０．１μｍ以上１μｍ未満であると、（Ａ−１）成分の沈降等を抑えるように作用するため、好ましい。（Ａ−３）成分の平均粒子径は、より好ましくは０．１５μｍ以上０．９μｍ以下、特に好ましくは０．２μｍ以上０．８μｍ以下である。
【００２３】
（Ａ）成分中における（Ａ−１）〜（Ａ−３）成分の配合比率は、熱伝導性ポリシロキサン組成物の均一性、低い粘度、高い熱伝導性の観点から、（Ａ−１）成分２０〜７０質量％、（Ａ−２）成分１〜５０質量％、及び（Ａ−３）１〜５０質量％であることが好ましく、より好ましくは（Ａ−１）成分２５〜６５質量％、（Ａ−２）成分５〜４５質量％、及び（Ａ−３）５〜４５質量％、特に好ましくは（Ａ−１）成分３０〜６０質量％、（Ａ−２）成分１０〜４０質量％、及び（Ａ−３）１０〜４０質量％である。
【００２４】
（Ａ−１）〜（Ａ−３）成分としては、前記の一般的に公知の無機粒子が例示される。中でも、アルミナが好ましい。
【００２５】
（Ａ）成分に用いられる無機粒子の形状は、例えば球状、丸み状、不定形状、多面体状等が挙げられるが、これらに限定されない。
【００２６】
本発明において、（Ａ−１）〜（Ａ−３）成分の平均粒子径は、レーザー回折・散乱法により測定したメジアン径（ｄ５０）である。
【００２７】
（Ａ−１）〜（Ａ−３）成分は、それぞれ、単独でも、二種以上を併用してもよい。
【００２８】
熱伝導性ポリシロキサン樹脂組成物には、本発明の効果を損なわない範囲で、（Ａ−１）〜（Ａ−３）成分以外の有機又は無機の粒子を配合することができる。
【００２９】
［（Ｂ）成分］
（Ｂ）成分は、下記一般式（１）：
【化５】
0006431248.tif 000006
（式中、
Ｒ１：炭素数１〜４のアルコキシシリル基を有する基、
Ｒ２：下記一般式（２）：
【化６】
0006431248.tif 000007
（式中、Ｒ４は、それぞれ独立して炭素数１〜１２の１価の炭化水素基であり、Ｙは、Ｒ１、Ｒ４及び脂肪族不飽和基からなる群より選択される基であり、ｄは２〜５００の整数である）で示されるシロキサン単位を有する基又は炭素数６〜１８の１価の炭化水素基、
Ｘ：それぞれ独立して炭素数２〜１０の２価の炭化水素基、
ａ及びｂ：それぞれ独立して１以上の整数、
ｃ：０以上の整数、
ａ＋ｂ＋ｃ：４以上の整数、
Ｒ３：それぞれ独立して、炭素数１〜６の１価の炭化水素基又は水素原子である）
で示されるシロキサン化合物である。
【００３０】
ここで、Ｒ１を含む単位、Ｒ２を含む単位、ＳｉＲ３２Ｏで表される単位が上記一般式（１）で示されるとおりに配列している必要はなく、例えばＲ１を含む単位とＲ２を含む単位との間にＳｉＲ３２Ｏで表される単位が存在していてもよいことが理解される。
【００３１】
一般式（１）で示される環状構造を有するシロキサン化合物を用いる場合、加水分解性基を環状構造中に多く導入することができ、更にそれが位置的に集中しているため、（Ａ）成分の処理効率が高くなり、より高充填化を可能にすると考えられる。加えて、上記シロキサン化合物自体の耐熱性が高いため、熱伝導性ポリシロキサン組成物に高い耐熱性を与えることができる。その結果、熱伝導性ポリシロキサン組成物の硬化物は、経時で熱履歴を受けた場合の硬度の変化が小さくなり、安定した放熱特性を維持することができる。
このようなシロキサン化合物は、例えば、水素基が含有された環状シロキサンと、片末端にビニル基を有するシロキサン、ビニル基と加水分解性基を含有したシラン化合物とを付加反応させることで容易に得ることができるという利点がある。
【００３２】
一般式（１）において、Ｒ１は、炭素数１〜４のアルコキシシリル基を有する加水分解性の官能基である。Ｒ１は、ケイ素で直接Ｘと結合していてもよいが、エステル結合等の連結基により結合していてもよい。Ｒ１としてより具体的には以下の構造を有する基が例示される。
【化７】
0006431248.tif 000008
中でも、Ｒ１は、熱伝導性充填剤の処理効率がより向上する傾向にある点から、アルコキシ基を２つ以上、特に３つ有する構造の基であることが好ましい。また、原料を得ることが容易である点から、Ｒ１は、メトキシシリル基を含有することが好ましい。
【００３３】
Ｒ２は、シロキサン単位を有する基及び長鎖アルキル基から選択される。Ｒ２が長鎖アルキル基の場合、その炭素数は６〜１８の範囲、好ましくは６〜１４である。ここで「長鎖アルキル基」とは、アルキル基中の最も長い炭素鎖部分の炭素数が６以上であることを指し、合計の炭素数が上記範囲内であれば、分岐構造を有していてもよい。炭素数をこの範囲とすることで、流動性に対する効果を高め、（Ａ）成分の高配合を可能にする。また、取り扱い性に優れ、均一に分散させることが容易になる。
【００３４】
Ｒ２がシロキサン単位を有する基の場合、Ｒ２は、一般式（２）：
【化８】
0006431248.tif 000009
（式中、Ｒ４、Ｙ及びｄは、先に定義したとおりである）で示される基である。
【００３５】
一般式（２）において、ｄの数は２〜５００の範囲、好ましくは４〜４００の範囲、より好ましくは１０〜２００の範囲、特に好ましくは１０〜６０の範囲である。この範囲とすることで、流動性に対する効果を高め、（Ａ）成分の高配合を可能とし、シロキサン化合物自体の粘度を抑えることができる。Ｒ４は、それぞれ独立して、炭素数１〜１２の１価の炭化水素基であり、直鎖状又は分岐鎖状のＣ１−１２アルキル基、フェニルやナフチル等のアリール基が挙げられる。また、塩素、フッ素、臭素等のハロゲンで置換されていてもよく、そのような基として、トリフルオロメチル基等のパーフルオロアルキル基が例示される。合成が容易であることから、Ｒ４はメチル基であることが好ましい。Ｙは、Ｒ１、Ｒ４及び脂肪族不飽和基からなる群より選択される基である。脂肪族不飽和基は、炭素数が２〜１０であることが好ましく、２〜６であることがより好ましい。また、脂肪族不飽和基は、硬化反応が起こりやすくなることから、末端に二重結合を有していることが好ましい。合成が容易であることから、Ｙはメチル基又はビニル基であることが好ましい。熱伝導性充填剤とベースポリマーである（Ｄ）成分及び（Ｅ）成分を仲介して親和性を高め、組成物の粘度を下げる等取扱い性に優れるものが得られる傾向があるため、Ｒ２は上記シロキサン単位を有する基であることが好ましい。
【００３６】
Ｒ１及びＲ２は、基Ｘを介し、一般式（１）で示されるシロキサン化合物の環状シロキサン部分と結合される。基Ｘは、それぞれ独立して炭素数２〜１０の２価の炭化水素基であり、−ＣＨ２ＣＨ２−、−ＣＨ２ＣＨ２ＣＨ２−、−ＣＨ２ＣＨ２ＣＨ２ＣＨ２ＣＨ２ＣＨ２−、−ＣＨ２ＣＨ（ＣＨ３）−、−ＣＨ２ＣＨ（ＣＨ３）ＣＨ２−等のアルキレン基が例示される。合成が容易となる点から、Ｘは−ＣＨ２ＣＨ２−又は−ＣＨ２ＣＨ（ＣＨ３）−であることが好ましい。
【００３７】
Ｒ３は、それぞれ独立して、炭素数１〜６の１価の炭化水素基又は水素原子である。各々のＲ３は同一でも異なっていてもよい。合成が容易であることから、Ｒ３はメチル基又は水素原子であることが好ましい。
【００３８】
ａは１以上の整数であり、好ましくは１である。ｂは１以上の整数であり、１又は２であることが好ましい。ｃは０以上の整数、好ましくは０〜２である。また、ａ＋ｂ＋ｃの和は、４以上の整数であるが、合成が容易であることから４であることが好ましい。ここで、ｂが２である場合は、Ｒ２のうち−ＳｉＲ４２Ｏ−で表される単位の合計が、１０〜６０になるようにＲ２を選択すると、取扱い性の面から好ましい。
【００３９】
（Ｂ）成分としては、下記の構造式で表される化合物を好ましく使用することができるが、これらに限定されるものではない。
【化９】
0006431248.tif 000010
【００４０】
更に（Ｂ）成分の好ましい例として、下記の構造式で示される化合物を挙げることができる。
【化１０】
0006431248.tif 000011
【００４１】
ここで、シロキサン化合物の構造を説明するにおいては、シロキサン化合物の構造単位を以下のような略号によって記載することがある（以下、これらの構造単位をそれぞれ「Ｍ単位」「Ｄ単位」等ということがある）。
Ｍ：−Ｓｉ（ＣＨ３）３Ｏ１／２
ＭＨ：−ＳｉＨ（ＣＨ３）２Ｏ１／２
ＭＶｉ：−Ｓｉ（ＣＨ＝ＣＨ２）（ＣＨ３）２Ｏ１／２
Ｄ：Ｓｉ（ＣＨ３）２Ｏ２／２
ＤＨ：ＳｉＨ（ＣＨ３）Ｏ２／２
Ｔ：Ｓｉ（ＣＨ３）Ｏ３／２
Ｑ：ＳｉＯ４／２
例えば、前記一般式（２）においてＲ４がメチル基であり、Ｙがビニル基であるような構造は、−ＤｊＭＶｉと記述される。ただし、例えばＤＨ２０Ｄ２０と記した場合には、ＤＨ単位が２０個続いた後Ｄ単位が２０個続くことを意図するものではなく、各々の単位は任意に配列していてもよいことが理解される。
【００４２】
（Ｂ）成分の配合量は、（Ａ）成分１００質量部に対して０．０１〜２０質量部の範囲であることが好ましい。（Ｂ）成分の配合量をこの範囲とすることで、熱伝導性ポリシロキサン組成物の低粘度を維持しつつ、（Ａ）成分の充填性を高め、硬化後の経時での硬さの変化を小さくしやすくなる。（Ｂ）成分の配合量は、より好ましくは０．１〜１５質量部、特に好ましくは０．２〜１０質量部の範囲である。
【００４３】
（Ｂ）成分は、単独でも、二種以上を併用してもよい。
【００４４】
［（Ｃ）成分］
（Ｃ）成分は、下記一般式（３）：
Ｒ１１ｅＲ１２ｆＳｉ（ＯＲ１３）４−(ｅ＋ｆ)     （３）
（式中、Ｒ１１は独立に炭素数６〜１８のアルキル基であり、Ｒ１２は独立に非置換若しくは置換の炭素数１〜５の非環状の１価炭化水素基、非置換若しくは置換のシクロアルキル基、非置換若しくは置換のアリール基、又は非置換若しくは置換のアラルキル基であり、Ｒ１３は独立に炭素数１〜６のアルキル基であり、ｅは１〜３の整数であり、ｆは０〜２の整数であり、但しｅ＋ｆは１〜３の整数である）
で示されるアルコキシシラン化合物である。
【００４５】
（Ｃ）成分を配合することにより、（Ｂ）成分と協同して、熱伝導性ポリシロキサン組成物の粘度を大きく上昇させることなく、チキソトロピー性を付与することが可能となる。（Ｃ）成分は、アルコキシ基を有する低粘度な成分であり、かつ、（Ｄ）成分との相溶性が適度に良くないことから、組成物の粘度の大きな上昇がなく、チキソトロピー性を付与することができるものと考えられる。
【００４６】
一般式（３）において、Ｒ１１としては、直鎖状又は分岐鎖状のアルキル基を挙げることができる。好ましくは、Ｒ１１は、直鎖状アルキル基であり、例えば、ヘキシル基、オクチル基、ノニル基、デシル基、ドデシル基、テトラデシル基、ヘキサデシル基、オクタデシル基等を挙げることができる。Ｒ１１の炭素数が６〜１８であると、（Ｃ）成分が常温で液状となり取扱いやすく、（Ａ）成分との濡れ性が良好となり、（Ｄ）成分との相互作用により、組成物にチキソトロピー性を付与することができる。Ｒ１１の炭素数は、より好ましくは６〜１４であり、特に好ましくは６〜１０である。
Ｒ１２としては、メチル基、エチル基、プロピル基、イソプロピル基、ブチル基、イソブチル基、tert−ブチル基等のアルキル基；ビニル基、アリル基等の脂肪族不飽和基；シクロペンチル基、シクロヘキシル基、シクロブチル基等のシクロアルキル基；フェニル基、トリル基、キシリル基、ナフチル基等のアリール基；ベンジル基、２−フェニルエチル基、２−メチル−２−フェニルエチル基、フェニルプロピル基等のアラルキル基；これらの炭化水素基の水素原子の一部又は全部を塩素、フッ素、臭素等のハロゲン原子、シアノ基等で置換した基、例えばクロロメチル基、トリフルオロプロピル基、３，３，３−トリフルオロプロピル基、２−（ノナフルオロブチル）エチル基、２−（ヘプタデカフルオロオクチル）エチル基、クロロフェニル基、ブロモフェニル基、ジブロモフェニル基、テトラクロロフェニル基、フルオロフェニル基、ジフルオロフェニル基等のハロゲン化炭化水素基やα−シアノエチル基、β−シアノプロピル基、γ−シアノプロピル基等のシアノアルキル基等が挙げられ、好ましくはメチル基、エチル基である。
Ｒ１３としては、メチル基、エチル基、プロピル基、ブチル基、ペンチル基、ヘキシル基等が挙げられ、好ましくはメチル基、エチル基である。
ｅは、１であることが好ましく、ｆは、０又は１であることが好ましい。
【００４７】
一般式（３）において、ｅ＝１であるアルコキシシラン化合物としては、例えば、以下の化合物を例示することができる。
Ｃ６Ｈ１３Ｓｉ（ＯＣＨ３）３
Ｃ１０Ｈ２１Ｓｉ（ＯＣＨ３）３
Ｃ１０Ｈ２１Ｓｉ（ＯＣ２Ｈ５）３
Ｃ１２Ｈ２５Ｓｉ（ＯＣＨ３）３
Ｃ１２Ｈ２５Ｓｉ（ＯＣ２Ｈ５）３
Ｃ１０Ｈ２１Ｓｉ（ＣＨ３）（ＯＣＨ３）２
Ｃ１０Ｈ２１Ｓｉ（Ｃ６Ｈ５）（ＯＣＨ３）２
Ｃ１０Ｈ２１Ｓｉ（ＣＨ３）（ＯＣ２Ｈ５）２
Ｃ１０Ｈ２１Ｓｉ（ＣＨ＝ＣＨ２）（ＯＣＨ３）２
Ｃ１０Ｈ２１Ｓｉ（ＣＨ２ＣＨ２ＣＦ３）（ＯＣＨ３）２
【００４８】
（Ｃ）成分の配合量は、（Ａ）成分１００質量部に対して０．０１〜１２質量部の範囲であることが好ましい。（Ｃ）成分の配合量をこの範囲とすることで、熱伝導性ポリシロキサン組成物の低粘度を維持しつつ、チキソトロピー性を付与することができる。（Ｃ）成分の配合量は、より好ましくは０．０５〜１０質量部、特に好ましくは０．１〜５質量部の範囲である。
【００４９】
（Ｂ）成分と（Ｃ）成分との配合比率は、質量比で９５：５〜５５：４５の範囲であることが好ましい。上記範囲とすることで、熱伝導性ポリシロキサン組成物の低粘度を維持しつつ、チキソトロピー性を付与し、硬化後の経時での硬さの変化を小さくしやすくなる。より好ましくは９０：１０〜６０：４０、更に好ましくは８５：１５〜６５：３５、特に好ましくは８５：１５〜７５：２５である。
【００５０】
（Ｃ）成分は、単独でも、二種以上を併用してもよい。
【００５１】
［（Ｄ）成分］
（Ｄ）成分の１分子中に１個以上の脂肪族不飽和基を含有するポリオルガノシロキサンとしては、下記平均組成式（ＩＩ）で表されるものを使用することができる。
Ｒ２１ｇＲ２２ｈＳｉＯ［４−（ｇ＋ｈ）］／２  （ＩＩ）
（式中、Ｒ２１は、脂肪族不飽和基であり、Ｒ２２は、脂肪族不飽和結合を含まない置換又は非置換の１価炭化水素基である。ｇ，ｈは、０＜ｇ＜３、０＜ｈ＜３、１＜ｇ＋ｈ＜３を満足する正数である。）
【００５２】
Ｒ２１における脂肪族不飽和基は、炭素数が２〜８の範囲にあるものが好ましく、例えば、ビニル基、アリル基、プロペニル基、１−ブテニル基、１−ヘキセニル基等を挙げることができ、好ましくはビニル基である。脂肪族不飽和基は、１分子中に１個以上、好ましくは２個以上含有される。また、脂肪族不飽和基は、分子鎖末端のケイ素原子に結合していても、分子鎖途中のケイ素原子に結合していても、両者に結合していてもよい。
【００５３】
Ｒ２２の具体例は、一般式（３）のＲ１２において例示した基を挙げることができるが、ビニル基、アリル基等の脂肪族不飽和基は含まない。これらの中でも好ましくはアルキル基、アリール基であり、より好ましくはメチル基、フェニル基である。
【００５４】
ｇ，ｈは、好ましくは０．０００５≦ｇ≦１、１．５≦ｈ＜２．４、１．５＜ｇ＋ｈ＜２．５であり、より好ましくは０．００１≦ｇ≦０．５、１．８≦ｈ≦２．１、１．８＜ｇ＋ｈ≦２．２を満足する数である。
【００５５】
（Ｄ）成分の分子構造は、直鎖状、分岐状、環状であることが可能であるが、直鎖状、分岐状のものが好ましい。
（Ｄ）成分の２３℃における粘度は、１０〜１０，０００ｍＰａ・ｓであることが好ましい。より好ましくは２０〜５，０００ｍＰａ・ｓである。
【００５６】
（Ｄ）成分の配合量は、（Ａ）成分１００質量部に対して（Ｂ）〜（Ｄ）成分を合計量で１．５〜３５質量部含有することが好ましく、より好ましくは１．５〜３０質量部、特に好ましくは１．５〜２８質量部含有する。（Ｂ）〜（Ｄ）成分の合計量中の（Ｄ）成分の含有割合は、１５〜９８質量％であることが好ましく、より好ましくは１８〜９８質量％であり、特に好ましくは２０〜９８質量％であるように配合される。
【００５７】
（Ｄ）成分は、単独でも、二種以上を併用してもよい。
【００５８】
［（Ｅ）成分］
（Ｅ）成分は、１分子中にケイ素原子に結合した水素原子を２個以上有するポリオルガノハイドロジェンシロキサンであり、（Ｄ）成分、並びに（Ｂ）成分及び／又は（Ｃ）成分が少なくとも１個の脂肪族不飽和基を有する（例えば、一般式（１）のＲ２中のＹ、及び／又は一般式（３）のＲ１２が脂肪族不飽和基である）場合には（Ｂ）成分及び／又は（Ｃ）成分の架橋剤となる成分である。（Ｅ）成分は、１分子中にケイ素原子に結合した水素原子を２個以上、好ましくは３個以上有するものである。この水素原子は、分子鎖末端のケイ素原子に結合していても、分子鎖途中のケイ素原子に結合していても、両方に結合していてもよい。また、両末端のケイ素原子にのみ結合した水素原子を有するポリオルガノハイドロジェンシロキサンを使用することもできる。（Ｅ）成分の分子構造は、直鎖状、分岐鎖状、環状あるいは三次元網目状のいずれでもよく、単独でも、二種以上を併用してもよい。
【００５９】
（Ｅ）成分としては、下記平均組成式（ＩＩＩ）で表されるものを使用することができる。
Ｒ３１ｍＨｎＳｉＯ［４−（ｍ＋ｎ）］／２  （ＩＩＩ）
（式中、Ｒ３１は、脂肪族不飽和結合を含まない置換又は非置換の１価炭化水素基である。ｍ、ｎは、０．５≦ｍ≦２、０＜ｎ≦２、０．５＜ｍ＋ｎ≦３を満足する数である。）
【００６０】
Ｒ３１の具体例は、一般式（３）のＲ１２において例示した基を挙げることができるが、ビニル基、アリル基等の脂肪族不飽和基は含まない。これらの中でも、合成のし易さ、コストの点から、アルキル基が好ましく、メチル基がより好ましい。
【００６１】
ｍ、ｎは、好ましくは０．６≦ｍ≦１．９、０．０１≦ｎ≦１．０、０．６≦ｍ＋ｎ≦２．８を満足する数である。
【００６２】
（Ｅ）成分の２３℃における粘度は、１０〜５００ｍＰａ・ｓであることが好ましい。
【００６３】
（Ｅ）成分の配合量は、（Ｄ）成分、並びに（Ｂ）成分及び／又は（Ｃ）成分が少なくとも１個の脂肪族不飽和基を有する場合には（Ｂ）成分及び／又は（Ｃ）成分のケイ素原子に結合した脂肪族不飽和基１個に対して、（Ｅ）成分中のケイ素原子に結合した水素原子が０．１〜１．５個、好ましくは０．２〜１．２個となる量である。（Ｅ）成分の配合量が上記範囲内であると、熱伝導性ポリシロキサン組成物の経時安定性が良好で、硬化した場合の架橋度合が十分となりやすく、適度な硬度の硬化物が得られやすい。
【００６４】
［（Ｆ）成分］
（Ｆ）成分は白金系触媒であり、（Ｄ）成分、並びに（Ｂ）成分及び／又は（Ｃ）成分が少なくとも１個の脂肪族不飽和基を有する場合には（Ｂ）成分及び／又は（Ｃ）成分と、（Ｅ）成分との混合後、硬化を促進させる成分である。（Ｆ）成分としては、ヒドロシリル化反応に用いられる周知の触媒を用いることができる。例えば、白金黒、塩化第二白金、塩化白金酸、塩化白金酸と一価アルコールとの反応物、塩化白金酸とオレフィン類やビニルシロキサンとの錯体、白金−ビニルテトラマー錯体、白金ビスアセトアセテート等を挙げることができる。（Ｆ）成分の配合量は、所望の硬化速度等に応じて適宜調整することができるものであり、（Ｄ）成分、並びに（Ｂ）成分及び／又は（Ｃ）成分が少なくとも１個の脂肪族不飽和基を有する場合には（Ｂ）成分及び／又は（Ｃ）成分と、（Ｅ）成分との合計量に対し、白金元素に換算して０．１〜１，０００ｐｐｍの範囲とすることが好ましい。（Ｆ）成分は、単独でも、二種以上を併用してもよい。
【００６５】
また、より長いポットライフを得るために、（Ｆ−２）反応抑制剤の添加により、触媒の活性を抑制することができる。公知の白金族金属用の反応抑制剤として、２−メチル−３−ブチン−２−オール、１−エチニル−１−シクロヘキサノール、１−エチニル−２−シクロヘキサノール等のアセチレンアルコールが挙げられる。
【００６６】
［（Ｇ）成分］
熱伝導性ポリシロキサン組成物は、更に、（Ｇ）シラザン化合物で化学処理されている煙霧質シリカを含み、その配合量が（Ｄ）成分１００質量部に対して０．１〜１０質量部であると、熱伝導性ポリシロキサン組成物の相溶性及び低粘度を維持しつつ、チキソトロピー性を付与できる点で、好ましい。
【００６７】
煙霧質シリカは、湿式法に対して乾式法とも呼ばれ、一般的には火炎加水分解法によって作られる。具体的には四塩化ケイ素を水素及び酸素とともに燃焼して作る方法が一般的に知られているが、四塩化ケイ素の代わりにメチルトリクロロシランやトリクロロシラン等のシラン類も、単独又は四塩化ケイ素と混合した状態で使用することができる。煙霧質シリカは日本アエロジル（株）からアエロジル、（株）トクヤマからＱＳタイプとして市販されている。
【００６８】
（Ｇ）成分は、ＢＥＴ比表面積が５０〜３００ｍ２／ｇの煙霧質シリカであると、熱伝導性ポリシロキサン組成物の粘度を大きく上昇させることなく、チキソトロピー性を付与しやすいため、好ましい。ＢＥＴ比表面積は１００〜２７０ｍ２／ｇであるとより好ましく、１５０〜２５０ｍ２／ｇであると特に好ましい。
【００６９】
シラザン化合物としては、ヘキサメチルジシラザン、１，３−ジビニル−１，１，３，３−テトラメチルジシラザン、１，３−ビス（クロロメチル）テトラメチルジシラザン、１，３−ビス（３，３，３−トリフルオロプロピル）−１，１，３，３−テトラメチルジシラザン、１，３−ジフェニルテトラメチルジシラザン、ヘプタメチルジシラザン、２，２，４，４，６，６−ヘキサメチルシクロトリシラザン、オクタメチルシクロテトラシラザン、１，１，３，３−テトラメチルジシラザン、２，４，６−トリメチル−２，４，６−トリビニルシクロトリシラザン等を例示することができる。特に、煙霧質シリカの処理度及び処理後の表面状態の安定性（不活性化）の点から、ヘキサメチルジシラザンが好ましい。
【００７０】
（Ｇ）成分の配合量は、（Ｄ）成分１００質量部に対して０．１〜１０質量部であることが好ましく、より好ましくは０．３〜５質量部、特に好ましくは、０．５〜３質量部である。（Ｇ）成分の配合量を０．１質量部以上とすることにより、チキソトロピー性の向上、タレ落ち防止の効果が見られ、１０質量部以下とすることにより、低粘度を維持することが可能となる。
【００７１】
［その他の成分］
熱伝導性ポリシロキサン組成物は、更に必要に応じて、難燃性付与剤、耐熱性向上剤、可塑剤、着色剤、接着性付与材、希釈剤等を本発明の目的を損なわない範囲で含有することができる。
【００７２】
［熱伝導性ポリシロキサン組成物］
熱伝導性ポリシロキサン組成物は、（Ａ）〜（Ｆ）成分及び任意の（Ｇ）成分等を順次又は一度にプラネタリー型ミキサー等の混合機で混合することにより得ることができる。（Ａ）〜（Ｆ）成分及び任意の（Ｇ）成分等の添加・混合順は特に限定されないが、（Ａ）成分を（Ｂ）〜（Ｄ）成分にあらかじめ混合した後、残りの成分を添加・混合することが好ましい。この場合、残りの成分のいずれか又は全部を（Ａ）〜（Ｄ）成分の混合物へ同時に添加・混合することもできる。混合時には、必要に応じて５０〜１８０℃の範囲で加熱しながら混合してもよい。更に均一仕上げのためには、高剪断力下で混練操作を行うことが好ましい。混練装置としては、３本ロール、コロイドミル、サンドグラインダー等があるが、中でも３本ロールによる方法が好ましい。
【００７３】
熱伝導性ポリシロキサン組成物は、塗布性、タレ落ち防止の観点から、２３℃における粘度が、５０〜１，０００Ｐａ・ｓであることが好ましい。ここで、粘度は、ＪＩＳ Ｋ６２４９に準拠し、回転粘度計ローターＮｏ．７、回転数２０ｒｐｍ、１分値として測定した値である。熱伝導性ポリシロキサン組成物の粘度は、より好ましくは１００〜７５０Ｐａ・ｓであり、特に好ましくは１５０〜５００Ｐａ・ｓである。
【００７４】
熱伝導性ポリシロキサン組成物は、タレ落ち防止の観点から、２３℃における、回転数２０ｒｐｍにおける粘度：Ｖ20rpm、及び、回転数２０ｒｐｍの測定時と同一のローターを使用し、回転数１０ｒｐｍにて測定した粘度：Ｖ10rpmから求めた、式：Ｖ10rpm／Ｖ20rpmの値であるチキソトロピー比が、１．４０〜２．００であることが好ましい。チキソトロピー比は、より好ましくは、１．４５〜１．８０であり、更に好ましくは、１．４７〜１．６０である。
【００７５】
［熱伝導性ポリシロキサン組成物の硬化物］
熱伝導性ポリシロキサン組成物は、（Ｄ）成分、並びに（Ｂ）成分及び／又は（Ｃ）成分が少なくとも１個の脂肪族不飽和基を有する場合には（Ｂ）成分及び／又は（Ｃ）成分と、（Ｅ）成分とを付加反応により硬化させて、シリコーンゴムとすることができる。熱伝導性ポリシロキサン組成物を硬化させることによって得られるシリコーンゴムは、電子機器、集積回路素子等の電子部品の放熱部材として使用することができる。
【００７６】
熱伝導性ポリシロキサン組成物を硬化させる方法としては、例えば、放熱を要する被着体に該組成物を塗布後、該組成物を室温で放置する方法や、５０〜２００℃の温度で加熱する方法が挙げられる。迅速に硬化させる観点から、加熱する方法を採ることが好ましい。
【００７７】
熱伝導性ポリシロキサン組成物の硬化後のＥ硬度は、特に限定されないが、２０〜８０であることが好ましい。Ｅ硬度がこの範囲にあると、硬化物に柔軟性があり、電子部品との密着性を上げ、外部からの応力を適度に緩和することができ、熱伝導効率を上げることができる。Ｅ硬度は、好ましくは３０〜７０であり、より好ましくは３５〜６５である。
【００７８】
熱伝導性ポリシロキサン組成物の硬化物についての１５０℃、１０００時間の耐熱試験後のＥ硬度の変化は、硬化物の経時的安定性を示す指標である。Ｅ硬度の変化が大きすぎると、硬化物の柔軟性、電子部品との密着性が経時的に変わり、硬化物の熱伝導性が変化することがある。Ｅ硬度の変化は、２０以下であることが好ましく、より好ましくは１６以下、特に好ましくは１２以下である。
【００７９】
熱伝導性ポリシロキサン組成物の硬化物は、熱線法で測定した２３℃における熱伝導率が２．０Ｗ／（ｍ・Ｋ）以上、好ましくは２．５Ｗ／（ｍ・Ｋ）以上、より好ましくは３．０Ｗ／（ｍ・Ｋ）以上である。前記熱伝導率を調整して放熱効果を高めるためには、組成物中の（Ａ）成分の含有割合が８０質量％以上であることが好ましく、要求される熱伝導率に応じて（Ａ）成分の含有割合を増加させることができる。
【００８０】
熱伝導性ポリシロキサン組成物を硬化させることによって得られるシリコーンゴムは、発熱量の多いＣＰＵを搭載しているＰＣ／サーバー、パワーモジュール、超ＬＳＩ、光部品（光ピックアップ、ＬＥＤ等）を搭載した各電子機器、家電機器（ＤＶＤ／ＨＤＤレコーダー及びプレイヤー、ＦＰＤ等のＡＶ機器等）、ＰＣ周辺機器、家庭用ゲーム機、自動車のほか、インバーターやスイッチング電源等の産業用機器等の放熱部材として使用することができる。
【実施例】
【００８１】
＜使用成分＞
（Ａ）成分
（Ａ−１）成分：アルミナ粒子、平均粒子径３５μｍ
（Ａ−２）成分：アルミナ粒子、平均粒子径３μｍ
（Ａ−３）成分：アルミナ粒子、平均粒子径０．４μｍ【００８２】
（Ｂ）成分
環状シロキサン化合物：
【化１１】
0006431248.tif 000012
【００８３】
（Ｃ）成分
（Ｃ−１）成分：ｎ−ヘキシルトリメトキシシラン
（Ｃ−２）成分：ｎ−デシルトリエトキシシラン【００８４】
（Ｄ）成分
両末端ビニル基ポリジメチルシロキサン（粘度：１００ｍＰａ・ｓ）【００８５】
（Ｅ）成分
（Ｅ−１）成分：ポリオルガノハイドロジェンシロキサン  ＭＨＤ２０ＭＨ
（Ｅ−２）成分：ポリオルガノハイドロジェンシロキサン  ＭＨｋＱ
（ＭＨ単位及びＱ単位からなり、一分子中に少なくとも３個以上のケイ素原子に結合した水素原子を含有する。ケイ素原子に結合した水素原子の含有量１．０質量％、ポリスチレン換算数平均分子量８００。）【００８６】
（Ｆ）成分
白金系触媒：白金量１．８質量％ビニルテトラマー錯体【００８７】
（Ｆ−２）成分
反応抑制剤：１−エチニル−１−シクロヘキサノール【００８８】
（Ｇ）成分
シラザン処理煙霧質シリカ：ヘキサメチルジシラザン処理煙霧質シリカ：ＢＥＴ比表面積２００ｍ２／ｇ【００８９】
＜測定方法＞
［平均粒子径］
平均粒子径（メジアン径ｄ５０）は、レーザー回折・散乱法により測定した。【００９０】
［粘度］
ＪＩＳ Ｋ６２４９に準拠。２３℃における熱伝導性ポリシロキサン組成物の粘度を、回転粘度計ローターＮｏ．７、回転数２０ｒｐｍ、１分値として測定した。【００９１】
［チキソトロピー比］
２３℃における熱伝導性ポリシロキサン組成物の回転数２０ｒｐｍにおける粘度：Ｖ20rpm、及び、回転数２０ｒｐｍの測定時と同一のローターを使用し、回転数１０ｒｐｍにて測定した粘度：Ｖ10rpmから、式：Ｖ10rpm／Ｖ20rpmの値であるチキソトロピー比を求めた。【００９２】
［スランプ試験］
ＪＩＳ  Ａ  １４３９に準拠したスランプ縦試験にてタレ落ちを評価した。試験は２３℃の環境で実施した。ＪＩＳ  Ａ  １４３９における溝型容器の幅を５ｍｍ、深さを５ｍｍに変更した溝型容器に、熱伝導性ポリシロキサン組成物を充填した。試験体を鉛直に懸垂し、３０分後に、溝型容器の溝部分の最下端から組成物が垂れ下がった先端までの距離を０．５ｍｍ単位で測定した。なお、組成物が溝型容器から計測可能範囲外に流出した場合は、タレ落ちとした。【００９３】
［硬化後の熱伝導率］
熱伝導性ポリシロキサン組成物の硬化物について、２３℃において、Ｈｏｔ  ｄｉｓｋ法に従い、ホットディスク法 熱物性測定装置（京都電子工業社製、ＴＰＳ  １５００）を用いて測定した。【００９４】
［硬化後のＥ硬度］
熱伝導性ポリシロキサン組成物の硬化物について、ＪＩＳ  Ｋ  ６２５３−３に準拠し、２３℃におけるＥ硬度を測定した。【００９５】
［１５０℃、１０００時間の耐熱試験後のＥ硬度］
熱伝導性ポリシロキサン組成物の硬化物について、１５０℃、１０００時間の耐熱試験を行った。こうして得た試験片について、ＪＩＳ  Ｋ  ６２５３−３に準拠し、２３℃におけるＥ硬度を測定した。【００９６】
実施例１〜４及び比較例１〜４
表１に示す（Ａ）〜（Ｄ）成分及び任意の（Ｇ）成分をプラネタリー型ミキサー（ダルトン社製）に仕込み、室温にて１時間撹拌混合し、更に１５０℃にて２時間撹拌混合して混合物を得た後、２５℃まで冷却した。その後、前記混合物に（Ｅ）、（Ｆ）及び（Ｆ−２）成分を添加・混合して、熱伝導性ポリシロキサン組成物を得た。こうして得た組成物について、粘度及びチキソトロピー比を測定し、かつ、スランプ試験を実施した。結果を表１に示す。【００９７】
実施例１〜４及び比較例１〜４の熱伝導性ポリシロキサン組成物について、金型中で１５０℃×１時間加熱硬化することにより、厚み６ｍｍの熱伝導性ポリシロキサン組成物の硬化物を得た。こうして得た硬化物の熱伝導率及びＥ硬度を測定した。結果を表１に示す。【００９８】
上記のようにして得た、実施例１〜４及び比較例１〜４の熱伝導性ポリシロキサン組成物の硬化物について、１５０℃、１０００時間の耐熱試験を実施した後、Ｅ硬度を測定した。結果を表１に示す。【００９９】
【表１】
0006431248.tif 000013
【０１００】
実施例１〜４と比較例1〜４を比較することにより、（Ａ）熱伝導性充填剤、（Ｂ）一般式（１）で示されるシロキサン化合物、（Ｃ）一般式（３）で示されるアルコキシシラン化合物、（Ｄ）１分子中に１個以上の脂肪族不飽和基を含有するポリオルガノシロキサン、（Ｅ）１分子中にケイ素原子に結合した水素原子を２個以上有するポリオルガノハイドロジェンシロキサン及び（Ｆ）白金系触媒を含む実施例１〜４の組成物は、低粘度であるため塗布性に優れ、塗布後のタレ落ちがなく、経時での硬さの変化が小さいことがわかる。（Ｃ）成分を含まない比較例１〜３の組成物は、塗布後のタレ落ちが発生する。（Ｂ）成分を含まない比較例４の組成物は、経時での硬さの変化が大きい。【０１０１】
（Ｃ）成分として炭素数６〜１０の直鎖状のアルキル基を有するアルコキシシラン化合物を用いた実施例１〜３はいずれも低粘度であり、塗布後のタレ落ちがなく、経時での硬さの変化が小さい。実施例１〜３の比較により、（Ｂ）成分と（Ｃ）成分との配合比率が、質量比で８０：２０である実施例２は、経時での硬さの変化がより小さく、好ましい。（Ａ）〜（Ｆ）成分に加え、更に（Ｇ）シラザン化合物で化学処理されている煙霧質シリカを含む実施例４は、（Ｇ）成分を含まない実施例３に比べ、チキソトロピー比が高くなっている。
【産業上の利用可能性】
【０１０２】
本発明の熱伝導性ポリシロキサン組成物は、パーソナルコンピューター等の電子機器のような発熱部位を有する各種機器用の放熱材料として使用することができる。
【要約】
本発明は、（Ａ）熱伝導性充填剤；（Ｂ）特定構造のシロキサン化合物；（Ｃ）特定構造のアルコキシシラン化合物；（Ｄ）１分子中に１個以上の脂肪族不飽和基を含有するポリオルガノシロキサン；（Ｅ）１分子中にケイ素原子に結合した水素原子を２個以上有するポリオルガノハイドロジェンシロキサン；及び（Ｆ）白金系触媒；を含む、熱伝導性ポリシロキサン組成物に関する。